FR 3006494 A1 20141205 FR 1359471 A 20131001 Dispositif électrique à moyenne ou haute tension La présente invention se rapporte à un dispositif électrique du type câble électrique ou accessoire pour câble électrique. Elle s'applique typiquement, mais non exclusivement, aux domaines des câbles d'énergie à basse tension (notamment inférieure à 6kV), à moyenne tension (notamment de 6 à 45-60 kV) ou à haute tension (notamment supérieur à 60 kV, et pouvant aller jusqu'à 800 kV), qu'ils soient à courant continu ou alternatif. Les câbles d'énergie comprennent typiquement un conducteur 10 électrique central et au moins une couche électriquement isolante réticulée par des techniques bien connues de l'homme du métier, notamment par voie peroxyde. La voie peroxyde tend de plus en plus à être évitée par rapport aux produits de décomposition du peroxyde, présentant des inconvénients lors de 15 la fabrication du câble, voire même une fois le câble en configuration opérationnelle. En effet, lors de la réticulation, les peroxydes se décomposent et forment des sous-produits de réticulation tels que notamment du méthane, de l'acétophénone, de l'alcool cumylique, de l'acétone, du tertiobutanol, de l'alpha-méthyle styrène et/ou de l'eau. La formation d'eau à partir d'alcool 20 cumylique est relativement lente et peut se produire après plusieurs mois, voire quelques années une fois que le câble est en configuration opérationnelle. Le risque de claquage des couches réticulées est ainsi augmenté de façon significative. En outre, si le méthane formé au cours de l'étape de réticulation n'est pas évacué des couches réticulées, des risques liés 25 à l'explosivité du méthane et sa capacité à s'enflammer ne doivent pas être ignorés. Ce gaz peut également occasionner des dégâts une fois le câble mis en service. Même si des solutions existent pour limiter la présence de méthane au sein du câble, telles que par exemple traiter le câble thermiquement afin d'accélérer la diffusion de méthane en dehors du câble, elles deviennent 30 longues et coûteuses lorsque l'épaisseur des couches réticulées est importante. On connaît le document US-4 826 726 qui décrit un conducteur électrique résistant à la chaleur, entouré par une couche réticulée obtenue à partir d'une composition comprenant un copolymère éthylénique comprenant une fonction oxirane, et un composé polymérique en tant qu'agent de réticulation, du type copolymère d'éthylène et d'anhydride d'acide dicarboxylique insaturé. Le but de la présente invention est de pallier les inconvénients des techniques de l'art antérieur en proposant un dispositif électrique du type câble électrique ou accessoire pour câble électrique, comprenant une couche réticulée dont la fabrication limite de façon significative la présence de sous-produits de réticulation, comme par exemple le méthane et/ou l'eau, tout en garantissant des propriétés thermomécaniques optimales, telles que le fluage à chaud, caractéristiques de la bonne réticulation de ladite couche, et notamment une résistance au claquage électrique améliorée de façon significative. La présente invention a pour objet un dispositif électrique comprenant une couche réticulée obtenue à partir d'une composition polymère comprenant au moins un polymère comprenant au moins une fonction époxy, caractérisé en ce que la composition polymère comprend en outre un composé non polymérique en tant qu'agent de réticulation comprenant au moins une fonction réactive apte à réagir avec la fonction époxy dudit polymère pour permettre la réticulation dudit polymère. Grâce à l'invention, la couche réticulée permet d'éviter l'utilisation de peroxyde organique, tout en garantissant un haut niveau de réticulation. En outre, la couche réticulée de l'invention présente l'avantage d'être économique, facile à mettre en oeuvre, notamment par extrusion, et à 25 fabriquer, puisqu'elle ne nécessite pas de recourir à des procédés contraignants de dégazage. Selon un premier mode de réalisation, le dispositif selon l'invention est un câble électrique comprenant un élément électriquement conducteur allongé, entouré par ladite couche réticulée. 30 Selon un deuxième mode de réalisation, le dispositif selon l'invention est un accessoire pour câble électrique, ledit accessoire comprenant ladite couche réticulée. Ledit accessoire est plus particulièrement destiné à être associé à au moins un câble électrique, la couche réticulée étant destiné à entourer au moins une extrémité d'un câble électrique. L'accessoire peut être notamment une jonction ou une terminaison, pour câble électrique. La fonction époxy (i.e. fonction époxyde) du polymère est plus 5 particulièrement une fonction oxirane (i.e. un groupement d'oxyde d'éthylène). De préférence, la fonction époxy peut être apportée par un composé comprenant ladite fonction époxy, ce composé pouvant être choisie parmi les esters de glycidyle. Ainsi, le polymère de l'invention peut comprendre des 10 groupements d'ester de glycidyle. Le polymère de l'invention peut comprendre au plus 10% en poids de fonction époxy, et de préférence au plus 5% en poids de fonction époxy. Le polymère de l'invention peut comprendre au moins 0,1 (3/0 en poids de fonction époxy, et de préférence au moins 1% en poids de fonction époxy. 15 Selon une première variante, la fonction époxy peut être greffée sur le polymère. Le polymère comprenant au moins une fonction époxy de l'invention est, selon cette première variante, un polymère greffé époxy. En d'autres termes, le polymère selon l'invention peut être un polymère comprenant au 20 moins une fonction époxy greffée sur la chaine macromoléculaire (i.e. chaîne principale ou « backbone ») dudit polymère. Les extrémités de la chaîne macromoléculaire du polymère peuvent être quant à elles greffées ou non avec la fonction époxy. Selon une deuxième variante, le polymère comprenant au moins une 25 fonction époxy de l'invention peut être un copolymère obtenu à partir d'au moins deux monomères, l'un des deux monomères comprenant ladite fonction époxy. Ledit monomère comprenant ladite fonction époxy peut être choisi parmi les composés suivants : monoglycidylester d'acide butène carboxylique, méthacrylate de glycidyle, acrylate de glycidyle, acrylate de méthylglycidyle, 30 méthacrylate de méthylglycidyle, glycidester d'acide itaconique, méthacrylate de 7,8-epoxy-1-octyl, méthylglycidester d'acide itaconique, éther vinylique 7,8-epoxy-1-octyl, éther glycidylique de vinyle, éther allylglycidique et éther glycidylique de 2-methy1-2-propenyl. A titre d'exemple, on peut citer comme polymère comprenant au moins une fonction époxy le copolymère d'éthylène et de méthacrylate de glycidyle. Le polymère de l'invention est plus particulièrement un polymère organique, permettant notamment de mettre en forme par extrusion la composition polymère. Le polymère peut comprendre au moins une polyoléfine. Le terme « polyoléfine » en tant que tel signifie de façon générale polymère d'oléfine du 10 type homopolymère ou copolymère d'oléfine. De préférence, ledit polymère d'oléfine est un polymère d'oléfine non cyclique. Dans la présente invention, on préférera utiliser un polymère d'éthylène (homo- ou copolymère d'éthylène) ou un polymère de propylène (homo- ou copolymère de propylène). 15 La première variante de l'invention pourra être utilisée avec un homopolymère d'oléfine greffé époxy ou un copolymère d'oléfine greffé époxy. La seconde variante de l'invention pourra être utilisée avec un copolymère obtenu à partir d'un monomère d'oléfine et d'un monomère comprenant au moins une fonction époxy, tel que décrit ci-avant. 20 La composition polymère de l'invention peut comprendre plus de 50,0 parties en poids de polymère comprenant au moins une fonction époxy, pour 100 parties en poids de polymère(s) (i.e. matrice polymère) dans la composition polymère ; de préférence au moins 70 parties en poids de polymère comprenant au moins une fonction époxy, pour 100 parties en poids 25 de polymère(s) dans ladite composition polymère ; et de façon particulièrement préférée au moins 90 parties en poids de polymère comprenant au moins une fonction époxy, pour 100 parties en poids de polymère(s) dans ladite composition polymère. De façon particulièrement avantageuse, le ou les polymères 30 constitutifs de la composition polymère sont uniquement un ou des polymère(s) à base d'oléfine (i.e. homopolymère et/ou copolymère d'oléfine). Dans un mode de réalisation particulier, le polymère de l'invention peut comprendre en outre au moins une fonction acrylate. Cette fonction acrylate permet avantageusement d'assouplir et de rendre plus flexible le polymère de l'invention. Selon une première variante, la fonction acrylate peut être greffée sur le polymère de l'invention. Le polymère de l'invention est, selon cette première 5 variante, un polymère greffé acrylate. En d'autres termes, le polymère selon l'invention peut être un polymère comprenant au moins une fonction acrylate greffée sur la chaine macromoléculaire (i.e. chaîne principale ou « backbone ») dudit polymère. Les extrémités de la chaîne macromoléculaire du polymère peuvent être quant à elles greffées ou non avec la fonction 10 acrylate. Selon une deuxième variante, le polymère de l'invention peut être un copolymère obtenu à partir d'au moins deux monomères, l'un des deux monomères comprenant ladite fonction acrylate. On peut citer à titre d'exemple le terpolymère d'éthylène, d'acrylate de méthyle et de méthacrylate 15 de glycidyle. Le composé non polymérique de l'invention (i.e. agent de réticulation) est un composé organique différent d'un polymère. En d'autres termes, l'agent de réticulation n'est notamment pas issu de l'enchaînement covalent d'un 20 grand nombre de motifs monomères identiques ou différents. Plus particulièrement, l'agent de réticulation n'est pas issu de l'enchaînement covalent d'au moins deux motifs monomères identiques ou différents. La fonction réactive du composé non polymérique est apte à réagir avec la fonction époxy dudit polymère pour permettre la réticulation dudit 25 polymère. Elle va réagir directement sur la fonction époxy après ouverture de l'époxy lors d'une élévation de température. La fonction réactive du composé non polymérique peut être choisie parmi une fonction anhydride, une fonction carboxyle et une fonction amine. Lorsque le composé non polymérique comprend au moins une fonction 30 amine, la fonction amine est une amine primaire ou secondaire. Dans un mode de réalisation particulier, le composé non polymérique peut comprendre au moins deux fonctions réactives. Ces deux fonctions réactives peuvent être identiques ou différentes, et choisies indifféremment parmi une fonction anhydride, une fonction carboxyle et une fonction amine. Le composé non polymérique peut comprendre de préférence une fonction amine et une fonction carboxyle. A titre d'exemple, le composé non 5 polymérique est un acide aminé. Le composé non polymérique peut comprendre de préférence deux fonctions amine. A titre d'exemple, le composé non polymérique est une diamine. 10 La composition polymère de l'invention peut en outre comprendre une charge. La charge de l'invention peut être une charge minérale ou organique. Elle peut être choisie parmi une charge ignifugeante et une charge inerte (ou charge non combustible). 15 A titre d'exemple, la charge ignifugeante peut être une charge hydratée, choisie notamment parmi les hydroxydes métalliques tels que par exemple le dihydroxyde de magnésium (MDH) ou le trihydroxyde d'aluminium (ATH). Ces charges ignifugeantes agissent principalement par voie physique en se décomposant de manière endothermique (e.g. libération d'eau), ce qui a 20 pour conséquence d'abaisser la température de la couche réticulée et de limiter la propagation des flammes le long du dispositif électrique. On parle notamment de propriétés de retard à la flamme, bien connues sous l'anglicisme « flame retardant ». La charge inerte peut être, quant à elle, de la craie, du talc, de l'argile 25 (e.g. le kaolin), ou du noir de carbone. Le noir de carbone pourra être préféré pour obtenir une couche réticulée semi-conductrice, et pourra être introduit dans la composition polymère en une quantité suffisante pour rendre la composition semiconductrice. 30 La composition polymère peut comprendre au moins 20 parties en poids de charge pour 100 parties en poids de polymère dans la composition, de préférence au moins 30 parties en poids de charge pour 100 parties en poids de polymère dans la composition, et encore plus préférentiellement au moins 40 parties en poids de charge pour 100 parties en poids de polymère dans la composition. Selon une autre caractéristique de l'invention, et afin de garantir un 5 dispositif électrique dit HFFR pour l'anglicisme « Halogen-Free Flame Retardant », le dispositif électrique, ou en d'autres termes les éléments qui composent ledit dispositif électrique, ne comprend/comprennent de préférence pas de composés halogénés. Ces composés halogénés peuvent être de toutes natures, tels que par exemple des polymères fluorés ou des polymères chlorés 10 comme le polychlorure de vinyle (PVC), des plastifiants halogénés, des charges minérales halogénées, ...etc. La composition peut typiquement comprendre en outre des additifs en une quantité de 5 à 20 parties en poids pour 100 parties en poids de polymère 15 dans la composition. Les additifs sont bien connus de l'homme du métier et peuvent être par exemple choisis parmi des agents de protection (antioxydants, des anti-UV, anti-cuivre), des agents de mise en oeuvre (plastifiants ou lubrifiants), et des pigments. La composition peut également comprendre un catalyseur afin d'aider 20 à la réticulation. Ce catalyseur peut être plus particulièrement utilisé lorsque l'agent de réticulation non polymérique de l'invention comprend une fonction réactive du type anhydride. A titre d'exemple, on peut citer les catalyseurs de type phénolique. 25 Dans la présente invention, la couche réticulée peut être facilement caractérisée par la détermination de son taux de gel selon la norme ASTM D2765-01. Plus particulièrement, ladite couche réticulée peut avoir avantageusement un taux de gel, selon la norme ASTM D2765-01, d'au moins 40%, de préférence d'au moins 50%, de préférence d'au moins 60%, et de 30 façon particulièrement préférée d'au moins 70%. Selon un premier mode de réalisation, la couche réticulée de l'invention peut être une couche électriquement isolante. La couche réticulée de ce premier mode de réalisation présente en outre avantageusement une résistance au claquage électrique améliorée de façon significative. Plus particulièrement, on entend par « couche électriquement isolante » une couche dont la conductivité électrique peut être d'au plus 5 1.10-9 S/m (siemens par mètre) (à 25°C). Lorsque le dispositif électrique de l'invention est un câble électrique, au moins deux variantes de ce premier mode de réalisation sont possibles. Selon une première variante du premier mode de réalisation, la couche 10 réticulée de l'invention est directement en contact physique avec l'élément électriquement conducteur allongé. On parle dans ce cas notamment de câble basse tension. La composition polymère utilisée pour former le câble basse tension comprend préférentiellement au moins une charge, telle que définie 15 précédemment dans l'invention. En outre, le polymère de l'invention peut comprendre avantageusement ladite fonction acrylate. Selon une deuxième variante du premier mode de réalisation, le câble électrique de l'invention comprend en outre une première couche semi- 20 conductrice et une deuxième couche semi-conductrice, la première couche semi-conductrice entourant l'élément électriquement conducteur allongé, la couche électriquement isolante entourant la première couche semiconductrice, et la deuxième couche semi-conductrice entourant la couche électriquement isolante. On parle dans ce cas notamment de câble moyenne 25 ou haute tension. La composition polymère utilisée pour former le câble moyenne ou haute tension ne comprend préférentiellement pas de charge. En outre, le polymère de l'invention peut avantageusement ne pas comprendre ladite fonction acrylate. 30 Selon un deuxième mode de réalisation, la couche réticulée de l'invention peut être une couche semi-conductrice. Par conséquent, la composition polymère de l'invention peut comprendre en outre une charge électriquement conductrice en une quantité suffisante pour rendre la composition polymère semi-conductrice. On peut citer par exemple comme charge électriquement conductrice du noir de carbone. Plus particulièrement, on entend par « couche semi-conductrice » une 5 couche dont la conductivité électrique peut être d'au moins 1.10-9 S/m (siemens par mètre), de préférence d'au moins 1.10-3 S/m, et de préférence peut être inférieure à 1.103 S/m (à 25°C). Lorsque le dispositif électrique de l'invention est un câble électrique, ce 10 dernier peut comprendre une première couche semi-conductrice entourant l'élément électriquement conducteur allongé, une couche électriquement isolante entourant la première couche semi-conductrice, et une deuxième couche semi-conductrice entourant la couche électriquement isolante, la couche réticulée de l'invention étant au moins l'une de ces trois couches, de 15 préférence au moins deux desdites trois couches, et de préférence lesdites trois couches. On parle dans ce cas notamment de câble moyenne ou haute tension. Dans la présente invention, l'élément électriquement conducteur allongé du câble électrique peut être un fils métallique ou une pluralité de fils 20 métalliques, torsadé(s) ou non, notamment en cuivre ou en aluminium, ou un de leurs alliages. Lorsque le dispositif électrique de l'invention est un accessoire pour câble électrique, ledit accessoire entoure plus particulièrement au moins une 25 extrémité d'un câble électrique, ladite extrémité étant celle qui est destinée à être associée audit accessoire. L'accessoire peut être typiquement un corps longitudinal creux, tel que par exemple une jonction ou une terminaison pour câble électrique, dans lequel au moins une partie d'un câble électrique est destinée à être 30 positionnée. L'accessoire comporte au moins un élément semi-conducteur et au moins un élément électriquement isolant, ces éléments étant destinés à entourer une extrémité d'un câble électrique. L'élément semi-conducteur est bien connu pour contrôler la géométrie du champ électrique, lorsque le câble électrique, associé audit accessoire, est sous tension. La couche réticulée de l'invention peut être ledit élément semiconducteur et/ou ledit élément électriquement isolant. Lorsque l'accessoire est une jonction, cette dernière permet de connecter ensemble deux câbles électriques, la jonction entourant alors en partie ces deux câbles électriques. Plus particulièrement, l'extrémité de chaque câble électrique destiné à être connecté est positionnée à l'intérieur de ladite jonction. Lorsque le dispositif de l'invention est une terminaison pour câble électrique, cette dernière entoure en partie un câble électrique. Plus particulièrement, l'extrémité du câble électrique destinée à être connecté est positionnée à l'intérieur de ladite terminaison. La couche réticulée de l'invention peut être une couche extrudée ou une couche moulée, par des procédés bien connus de l'homme du métier. Lorsque le dispositif électrique est un câble électrique, la couche réticulée est de préférence une couche extrudée. Lorsque le dispositif électrique est un accessoire pour câble électrique, la couche réticulée est de préférence une couche moulée. Un autre objet de l'invention concerne un procédé de fabrication d'un dispositif électrique du type câble électrique selon l'invention, caractérisé en ce qu'il comprend les étapes suivantes : i. extruder la composition polymère autour d'un élément électriquement conducteur allongé pour obtenir une couche extrudée, et réticuler la couche extrudée de l'étape i. L'étape i peut être réalisée par des techniques bien connues de 30 l'homme du métier en utilisant une extrudeuse. Lors de l'étape i, la température au sein de l'extrudeuse ne doit pas dépasser préférentiellement la température d'ouverture de la fonction époxy du polymère, afin d'éviter toute réticulation au sein de l'extrudeuse. En sortie d'extrudeuse, on obtient donc une couche extrudée autour dudit élément électriquement conducteur, pouvant être ou non directement en contact physique avec ledit élément électriquement conducteur. En sortie d'extrudeuse, la couche extrudée est donc une couche dite 5 « non réticulée ». On entend par « non réticulée » une couche dont le taux de gel selon la norme ASTM D2765-01 est d'au plus 20%, de préférence d'au moins 10%, de préférence d'au moins 5%, et de façon particulièrement préférée de 0%. Préalablement à l'étape i, les composés constitutifs de la composition 10 polymère de l'invention peuvent être mélangés, notamment avec le polymère à l'état fondu, afin d'obtenir un mélange homogène. La température au sein du mélangeur peut être suffisante pour obtenir un polymère à l'état fondu, mais est limitée pour éviter l'ouverture de la fonction époxy du polymère, et donc la réticulation du polymère. 15 Puis le mélange homogène est granulé, par des techniques bien connues de l'homme du métier. Ces granulés peuvent ensuite alimenter une extrudeuse pour réaliser l'étape i. L'étape ii peut être réalisée par voie thermique, par exemple à l'aide d'un tube vapeur ou d'un bain de sel fondu, ces techniques étant bien connues 20 de l'homme du métier. En sortie d'extrudeuse, la composition extrudée sous forme de couche autour de l'élément électriquement conducteur peut ensuite être soumise à une température suffisante pour pouvoir ouvrir la fonction époxy du polymère, et ainsi faire réagir l'agent de réticulation avec la fonction époxy ouverte. On 25 obtient alors une couche extrudée et réticulée. D'autres caractéristiques et avantages de la présente invention apparaîtront à la lumière de la description d'un exemple non limitatif d'un câble électrique selon l'invention fait en référence aux figures. La figure 1 représente une vue schématique en coupe transversale 30 d'un câble électrique selon un mode de réalisation préféré conforme à l'invention. La figure 2 représente une vue schématique d'un dispositif selon l'invention, comprenant une jonction en coupe longitudinale, cette jonction entourant l'extrémité de deux câbles électriques. La figure 3 représente une vue schématique d'un dispositif selon une 5 première variante de l'invention, comprenant une terminaison en coupe longitudinale, cette terminaison entourant l'extrémité d'un unique câble électrique. La figure 4 présente les valeurs de résistance au claquage pour différents types d'agent de réticulation, pour des compositions polymères non 10 chargées. La figure 5 présente les valeurs de résistance au claquage pour différents types d'agent de réticulation, pour des compositions polymères chargées. Pour des raisons de clarté, seuls les éléments essentiels pour la 15 compréhension de l'invention ont été représentés de manière schématique, et ceci sans respect de l'échelle. Le câble d'énergie 1 à moyenne ou haute tension, illustré dans la figure 1, comprend un élément conducteur 2 central allongé, notamment en cuivre ou en aluminium. Le câble d'énergie 1 comprend en outre plusieurs 20 couches disposées successivement et coaxialement autour de cet élément conducteur 2, à savoir : une première couche 3 semi-conductrice dite « couche semi-conductrice interne », une couche 4 électriquement isolante, une deuxième couche 5 semi-conductrice dite « couche semi-conductrice externe », un écran métallique 6 de mise à la terre et/ou de protection, et une 25 gaine extérieure de protection 7. La couche 4 électriquement isolante est une couche extrudée et réticulée, obtenue à partir de la composition polymère selon l'invention. Les couches semi-conductrices sont également des couches extrudées et réticulées, pouvant être obtenues à partir de la composition polymère selon 30 l'invention. La présence de l'écran métallique 6 et de la gaine extérieure de protection 7 est préférentielle, mais non essentielle, cette structure de câble étant en tant que telle bien connue de l'homme du métier. La figure 2 représente un dispositif 101 comprenant une jonction 20 entourant en partie deux câbles électriques 10a et 10b. Plus particulièrement, les câbles électriques 10a et 10b comprennent respectivement une extrémité 10'a et 10b, destinées à être entourées par la 5 jonction 20. Le corps de la jonction 20 comporte un premier élément semiconducteur 21 et un second élément semi-conducteur 22, séparés par un élément électriquement isolant 23, lesdits éléments semi-conducteur 21, 22 et ledit élément électriquement isolant 23 entourent les extrémités 10'a et 10'b 10 respectivement des câbles électriques 10a et 10b. Cette jonction 20 permet de connecter électriquement le premier câble 10a au second câble 10b, notamment grâce à un connecteur électrique 24 disposé au centre de la jonction 20. Au moins un des éléments choisis parmi le premier élément semi15 conducteur 21, le second élément semi-conducteur 22 et ledit élément électriquement isolant 23, peut être une couche réticulée telle que décrite dans l'invention. Le premier câble électrique 10a comprend un conducteur électrique 2a entouré par une première couche semi-conductrice 3a, une couche 20 électriquement isolante 4a entourant la première couche semi-conductrice 3a, et une seconde couche semi-conductrice 5a entourant la couche électriquement isolante 4a. Le second câble électrique 10b comprend un conducteur électrique 2b entouré par au moins une première couche semi-conductrice 3b, une couche 25 électriquement isolante 4b entourant la première couche semi-conductrice 3b, et une seconde couche semi-conductrice 5b entourant la couche électriquement isolante 4b. Ces câbles électriques 10a et 10b peuvent être ceux décrits dans la présente invention. 30 A ladite extrémité 10'a, 10'b de chaque câble électrique 10a, 10b, la seconde couche semi-conductrice 5a, 5b est au moins partiellement dénudée afin que la couche électriquement isolante 4a, 4b soit au moins partiellement positionnée à l'intérieur de la jonction 20, sans être recouverte de la seconde couche semi-conductrice 5a, 5b du câble. A l'intérieur de la jonction 20, les couches électriquement isolantes 4a, 4b sont directement en contact physique avec l'élément électriquement isolant 23 et le premier élément semi-conducteur 21 de la jonction 20. Les deuxièmes couches semi-conductrices 5a, 5b sont directement en contact physique avec le second élément semi-conducteur 22 de la jonction 20. La figure 3 représente un dispositif 102 comprenant une terminaison 30 entourant un unique câble électrique 10c. Plus particulièrement, le câble électrique 10c comprend une extrémité 10'c, destinée à être entourée par la terminaison 30. Le corps de la terminaison 30 comporte un élément semi-conducteur 31 et un élément électriquement isolant 32, ledit élément semi-conducteur 31 et ledit élément électriquement isolant 32 entourent l'extrémité 10'c du câble 15 électrique 10c. Au moins un des éléments choisi parmi l'élément semi-conducteur 31 et l'élément électriquement isolant 32 peut être une couche réticulée telle que décrite dans l'invention. Le câble électrique 10c comprend un conducteur électrique 2c entouré 20 par une première couche semi-conductrice 3c, une couche électriquement isolante 4c entourant la première couche semi-conductrice 3c, et une seconde couche semi-conductrice 5c entourant la couche électriquement isolante 4c. Ce câble électrique 10c peut être celui décrit dans la présente invention. 25 A ladite extrémité 10'c du câble électrique 10c, la seconde couche semi-conductrice 5c est au moins partiellement dénudée afin que la couche électriquement isolante 4c soit au moins partiellement positionnée à l'intérieur de la terminaison 30, sans être recouverte de la seconde couche semiconductrice 5c du câble. 30 A l'intérieur de la terminaison 30, la couche électriquement isolante 4c, est directement en contact physique avec l'élément électriquement isolant 32 de la terminaison 30. La deuxième couche semi-conductrice 5c est directement en contact physique avec l'élément semi-conducteur 31 de la jonction 30. Exemples 1. Compositions électriquement isolantes non chargées Le tableau 1 ci-dessous rassemble des compositions réticulables non chargées dont les quantités des composés sont exprimées en parties en poids 10 pour 100 parties de polymère. Les compositions 11 à 14 sont conformes à l'invention. Composition Cl 11 12 13 14 Polymère/Epoxy 60 100 100 100 100 Terpolymère 40 0 0 0 0 Acide aminé 0 0,75 0 0 0 Diamine 0 0 1 0 0 Anhydride 0 0 0 3,75 0 Catalyseur 0 0 0 0,12 0 Acide 0 0 0 0 6,5 carboxylique Tableau 1 L'origine des composés du tableau 1 est la suivante : 15 - Polymère/Epoxy est un copolymère d'éthylène et de méthacrylate de glycidyle (GMA), commercialisé par la société Arkema sous la référence Lotader AX8840, ce copolymère comprenant 8% en poids de GMA ; - Terpolym ère est un terpolym ère d'éthylène, d'acrylate de méthyle et d'anhydride maléique, commercialisé par la société Arkema sous la référence 20 Lotader 3430 ; - Acide aminé est un acide am ino 11 undécanoïque, commercialisé par la société SIGMA-ALDRICH sous la référence acide amino 11 undécanoïque ; - Diamine est un 1,8 octanediamine, commercialisée par la société SIGMA-ALDRICH sous la référence 1,8 octanediamine ; - Anhydride est un anhydride dodecenyle succinique, commercialisé par la société SIGMA-ALDRICH sous la référence anhydride dodecenyle 5 succinique ; Catalyseur est le catalyseur phénolique 2,4,6- tris(diméthylam inoéthyle) phénol, commercialisé par la société SIGMAALDRICH sous la référence 2,4,6-tris(diméthylaminoéthyle) phénol ; - Acide carboxylique est un acide dodécanedioïque, commercialisé par 10 la société SIGMA-ALDRICH sous la référence acide dodécanedioïque ; Dans le tableau 1, le terpolymère, l'acide aminé, la diamine, l'anhydride et l'acide carboxylique sont utilisés comme agent de réticulation. Les compositions rassemblées dans le tableau 1 sont mises en oeuvre 15 comme suit. Dans un premier temps, pour chaque composition (Cl, 11, 12, 13 et 14), on mélange l'agent de réticulation avec le polymère à l'état fondu, dans un mélangeur interne de type bi-vis ou Buss, la température au sein du mélangeur ne dépassant pas 130°C afin d'éviter l'ouverture de la fonction 20 époxy du polymère, et d'éviter ainsi la réticulation du polymère. Le mélange homogène ainsi obtenu est ensuite granulé. Dans un second temps, les granulés sont ensuite introduits dans une extrudeuse monovis, et extrudés à une température maximale de 130°C, afin d'éviter toute réticulation du polymère dans l'extrudeuse. 25 L'extrusion se fait autour d'un fil conducteur de cuivre de section 1,5 mm2. On obtient un câble électrique comprenant une couche extrudée et non réticulée en contact direct avec le fil conducteur. Dans un troisième temps, la couche extrudée est réticulée par apport de chaleur, à une température de 200°C, en passant ledit câble électrique à 30 l'intérieur d'un tube vapeur sous une pression de vapeur de 15 bar. 2. Compositions électriquement isolantes chargées Le tableau 2 ci-dessous rassemble des compositions réticulables chargées dont les quantités des composés sont exprimées en parties en poids pour 100 parties de polymère. La composition 15 est conforme à l'invention. Composition C2 15 PEO 50 0 EPDM 50 0 Peroxyde 8 0 Co-agent de 4 0 réticulation Polymère/Epoxy 0 100 Acide aminé 0 0,75 Kaolin 40 40 Tableau 2 L'origine des composés du tableau 2 est la suivante : - PEO est un copolymère d'éthylène et d'octène, commercialisé par la société DOW Chem icals sous la référence Engage ; - EPDM est un copolymère éthylène propylène diène monomère, 10 commercialisé par la société EXXONMOBIL sous la référence Vistalon ; - Peroxyde est un peroxyde de dicumyle, commercialisé par la société ARKEMA sous la référence Luperox DC40P. - Co-agent de réticulation est le triallyl cyanurate commercialisé par la société EVONI K. 15 - Polymère/Epoxy est un copolymère d'éthylène et de méthacrylate de glycidyle (GMA), commercialisé par la société Arkema sous la référence Lotader AX8840, ce copolymère comprenant 8% en poids de GMA ; - Acide aminé est un acide am ino 11 undécanoïque, commercialisé par la société SIGMA-ALDRICH sous la référence acide am ino 11 undécanoïque. 20 La composition C2 du tableau 2 est mise en oeuvre comme suit. Dans un premier temps, on mélange dans un mélangeur interne de type bi-vis ou Buss, tous les constituants de la composition C2, excepté le peroxyde et le co-agent de réticulation, le PEO étant à l'état fondu. Le mélange est ensuite refroidi à l'aide d'un mélangeur à cylindres, jusqu'à une température inférieure à la température de décomposition du peroxyde (i.e. température inférieure à 16000). Puis, le peroxyde et le coagent de réticulation sont introduits dans le mélangeur à cylindres pour continuer l'homogénéisation. Le mélange homogène ainsi obtenu est ensuite granulé. Dans un second temps, les granulés sont ensuite introduits dans une extrudeuse monovis, et extrudés à une température maximale de 130°C, afin d'éviter toute décomposition du peroxyde et donc toute réticulation du 10 polymère dans l'extrudeuse. L'extrusion se fait autour d'un fil conducteur de cuivre de section 1,5 mm2. On obtient un câble électrique comprenant une couche extrudée et non réticulée en contact direct avec le fil conducteur. Dans un troisième temps, la couche extrudée est réticulée par apport 15 de chaleur, à une température de 200°C, en passant ledit câble électrique à l'intérieur d'un tube vapeur sous une pression de 15 bar. La composition 15 du tableau 2 est mise en oeuvre selon le même mode opératoire que celui décrit pour les compositions du tableau 1, excepté 20 le fait que le kaolin est ajouté en plus de l'acide aminé (cf. agent de réticulation) avec le polymère fondu, dans le mélangeur interne. Suite à ce passage en mélangeur interne et pour rester dans des conditions opératoires similaires à celles du mélange 02, on passe le mélange 15 sur un mélangeur à cylindres. 25 3. Compositions semi-conductrices Le tableau 3 ci-dessous rassemble des compositions réticulables semiconductrices dont les quantités des composés sont exprimées en parties en 30 poids pour 100 parties de polymère. La composition 16 est conforme à l'invention. Composition 16 Polymère/Epoxy 100 Acide aminé 0,38 Antioxydants 1,5 Noir de carbone 42,9 Tableau 3 L'origine des composés du tableau 3 est la suivante : - Polymère/Epoxy est un copolymère d'éthylène et de méthacrylate de 5 glycidyle (GMA), commercialisé par la société Arkema sous la référence Lotader AX8840, ce copolymère comprenant 8% en poids de GMA ; - Acide aminé est un acide am ino 11 undécanoïque, commercialisé par la société SIGMA-ALDRICH sous la référence acide amino 11 undécanoïque ; - Antioxydants est un mélange de 0,5 parties en poids d'Irganox 10 PS802 et de 1,0 partie en poids d'Irganox 1035, ces antioxydants étant commercialisé par la société BASF ; et - Noir de carbone est du noir de carbone commercialisé par la société Cabot sous la référence Carbon black VXC500. La composition 16 du tableau 3 est mise en oeuvre selon le même 15 mode opératoire que celui décrit pour les compositions du tableau 1, excepté le fait que le noir de carbone est ajouté en plus de l'acide aminé (cf. agent de réticulation) avec le polymère fondu, dans le mélangeur interne. 4. Caractérisation des compositions 20 4.1. Test du fluage à chaud sous charge La norme NF EN 60811-2-1 décrit la mesure du fluage à chaud d'un matériau sous charge. Le test correspondant est communément désigné par l'anglicisme « Hot Set Test ». 25 Il consiste concrètement à lester une extrémité d'une éprouvette de matériau avec une masse correspondant à l'application d'une contrainte équivalente à 0,2MPa, et à placer l'ensemble dans une étuve chauffée à 200+/10C pendant une durée de 15 minutes. Au terme de ce délai, on relève l'allongement à chaud sous charge de l'éprouvette, exprimé en %. La masse suspendue est alors retirée, et l'éprouvette est maintenue dans l'étuve pendant 5 nouvelles minutes. L'allongement permanent restant, également appelé rémanence, est alors mesuré avant d'être exprimé en %. On rappelle que plus un matériau est réticulé, plus les valeurs d'allongement et de rémanence seront faibles. On précise par ailleurs que dans le cas où une éprouvette viendrait à se rompre en cours d'essai, sous l'action conjuguée de la contrainte mécanique et de la température, le résultat au test serait alors logiquement considéré comme un échec. Ce test a été réalisé sur les couches isolantes extrudées et réticulées obtenues à partir des compositions listées dans les tableaux 1, 2 et 3 : toutes ces couches présentent un allongement à chaud sous charge inférieur à 100%, et notamment inférieur à 75%. 4.2. Test de résistance au claquage La norme utilisée pour déterminer la résistance au claquage électrique, à 20°C, des matériaux réticulés obtenus à partir des compositions des tableaux 1 et 2 est la norme IEC 62539, basée sur la distribution de Weibull. Les résultats sont rassemblés dans les figures 4 et 5. Les valeurs de résistance au claquage en kV/mm, obtenues par la méthode de Weibull et représentées dans ces figures 4 et 5 par le symbole en forme de losange, sont délimitées par des valeurs minimum (cf. symbole en forme de triangle) et des valeurs maximum (cf. symbole en forme de carré) indiquant un intervalle de confiance à 95%. On s'aperçoit dans ces figures que la résistance au claquage en courant continu est : - nettement améliorée pour les compositions 11 à 14 non chargées selon l'invention (respectivement 535, 462, 495 et 532 kV/mm) par rapport à 30 la composition non chargée Cl (379 kV/mm); - nettement améliorée pour la composition chargée selon l'invention 15 (388 kV/mm) par rapport à la composition chargée C2 (322 kV/mm). Par conséquent, une couche réticulée selon l'invention permet avantageusement d'améliorer la résistance électrique aux claquages de ladite couche. 4.3. Test de résistivité électrique La norme utilisée pour déterminer la résistivité électrique du matériau réticulé obtenu à partir de la composition du tableau 3 est la norme IEC 60840. La résistivité électrique de la couche semi-conductrice réticulée obtenue à partir de la composition 16 est de 50 S2.m (ohm.mètre), ce qui correspond à une valeur de résistivité électrique tout à fait satisfaisante par rapport au domaine classique de résistivité électrique des couches semiconductrices de l'art antérieur classiquement inférieure à 0,5.103 S2.m (i.e. une conductivité électrique de 2.10-3 S/m).15 REVENDICATIONS1. Dispositif électrique (1,20,30) comprenant une couche réticulée (3, 4, 5, 21, 22, 23, 31, 32) obtenue à partir d'une composition polymère comprenant au moins un polymère comprenant au moins une fonction époxy, caractérisé en ce que la composition polymère comprend en outre un composé non polymérique en tant qu'agent de réticulation comprenant au moins une fonction réactive apte à réagir avec la fonction époxy dudit polymère pour permettre la réticulation dudit polymère. 2. Dispositif selon la revendication 1, caractérisé en ce qu'il est un câble électrique (1) comprenant un élément électriquement conducteur allongé (2), entouré par ladite couche réticulée (3, 4, 5). 3. Dispositif selon la revendication 1, caractérisé en ce qu'il est un accessoire (20, 30) pour câble électrique, ledit accessoire comprenant ladite couche réticulée (21, 22, 23, 31, 32). 4. Dispositif selon la revendication 3, caractérisé en ce que l'accessoire est une jonction (20) ou une terminaison (30), pour câble électrique. 5. Dispositif selon l'une quelconque des revendications précédentes, caractérisé en ce que la fonction réactive du composé non polymérique est choisie parmi une fonction anhydride, une fonction carboxyle et une fonction amine. 6. Dispositif selon l'une quelconque des revendications précédentes, caractérisé en ce que le polymère comprend au moins un composé choisi parmi les esters de glycidyle. 7. Dispositif selon l'une quelconque des revendications précédentes, caractérisé en ce que le polymère comprend au plus 10% en poids de fonction époxy. 8. Dispositif selon l'une quelconque des revendications précédentes, caractérisé en ce que le polymère comprend au moins 0,1% en poids de fonction époxy. 9. Dispositif selon l'une quelconque des revendications précédentes, caractérisé en ce que la fonction époxy est greffée sur le polymère. 10.Dispositif selon l'une quelconque des revendications précédentes, caractérisé en ce que le polymère comprenant au moins une fonction époxy est un copolymère obtenu à partir d'au moins deux monomères, l'un des monomères comprenant ladite fonction époxy. 11 .Dispositif selon l'une quelconque des revendications précédentes, caractérisé en ce que le polymère comprend en outre au moins une fonction acrylate. 12.Dispositif selon la revendication 5, caractérisé en ce que la fonction amine de l'agent de réticulation est une amine primaire ou secondaire. 13.Dispositif selon l'une quelconque des revendications précédentes, caractérisé en ce que le composé non polymérique comprend au moins deux fonctions réactives. 14.Dispositif selon les revendications 5 et 13, caractérisé en ce que le composé non polymérique comprend une fonction amine et une fonction carboxyle. 15.Dispositif selon les revendications 5 et 13, caractérisé en ce que le composé non polymérique comprend deux fonctions amine. 16.Dispositif selon l'une quelconque des revendications précédentes, caractérisé en ce que la composition polymère comprend en outre une charge. 17.Dispositif selon l'une quelconque des revendications précédentes, caractérisé en ce que la couche réticulée est une couche électriquement isolante (4, 23, 32) 18.Dispositif selon l'une quelconque des revendications précédentes, caractérisé en ce que la couche réticulée est une couche semiconductrice (3, 5, 21, 22, 31). 19.Dispositif selon l'une quelconque des revendications précédentes, caractérisé en ce qu'il comprend une première couche sem i-conductrice (3) entourant l'élément électriquement conducteur allongé (2), une couche électriquement isolante (4) entourant la première couche semi-conductrice (3), et une deuxième couche semi-conductrice (5) entourant la couche électriquement isolante (4), la couche réticulée étant au moins l'une de ces trois couches.